"10容量留出温度が140°C以上かつ90容量留出温度が380°C以下である原料油から炭素数6~8の単環芳香族炭化水素および炭素数3~4の脂肪族炭化水素を製造するための炭化水素製造用触媒であって、12員環の骨格構造を有する大細孔ゼオライトを含む結晶性アルミノシリケートを含有することを特徴とする炭化水素製造用触媒。前記大細孔ゼオライトが、BEA型、FAU型、MOR型のいずれかのゼオライトである請求項1に記載の炭化水素製造用触媒。前記大細孔ゼオライトが、BEA型ゼオライトである請求項1または2に記載の炭化水素製造用触媒。リンを含有する請求項1~3のいずれか一項に記載の炭化水素製造用触媒。10容量留出温度が140°C以上かつ90容量留出温度が380°C以下である原料油を、請求項1~4のいずれか一項に記載の炭化水素製造用触媒に接触させることを特徴とする炭化水素の製造方法。前記原料油として、流動接触分解装置で生成する分解軽油を用いる請求項5に記載の炭化水素の製造方法。流動床反応装置にて前記原料油を前記炭化水素製造用触媒に接触させる請求項5または6に記載の炭化水素の製造方法。前記原料油を前記炭化水素製造用触媒に反応温度450~600°Cで接触させる請求項5~7のいずれか一項に記載の炭化水素の製造方法。しかしながら、特許文献1~5に記載の方法では、液化石油ガス留分である炭素数3~4の脂肪族炭化水素の収率が低い、もしくは、炭素数6~8の単環芳香族炭化水素および炭素数3~4の脂肪族炭化水素の合計の収率が低かった。すなわち、炭素数6~8の単環芳香族炭化水素および炭素数3~4の脂肪族炭化水素の両方を充分に得ることができなかった。しかも、特許文献4,5に記載の方法は、LCOから炭素数6~8の単環芳香族炭化水素および炭素数3~4の脂肪族炭化水素の両方を得る方法ではない。そこで、本発明は、10容量留出温度が140°C以上かつ90容量留出温度が380°C以下である原料油から炭素数6~8の単環芳香族炭化水素および炭素数3~4の脂肪族炭化水素を製造する際に、炭素数6~8の単環芳香族炭化水素および炭素数3~4の脂肪族炭化水素の合計の収率を高くでき、かつ、炭素数6~8の単環芳香族炭化水素および炭素数3~4の脂肪族炭化水素の両方を充分に得ることができる炭化水素製造用触媒および炭化水素の製造方法を提供することを目的とする。1本発明の炭化水素製造用触媒は、10容量留出温度が140°C以上かつ90容量留出温度が380°C以下である原料油から炭素数6~8の単環芳香族炭化水素および炭素数3~4の脂肪族炭化水素を製造するための炭化水素製造用触媒であって、12員環の骨格構造を有する大細孔ゼオライトを含む結晶性アルミノシリケートを含有することを特徴とする炭化水素製造用触媒である。2本発明の炭化水素製造用触媒は、前記大細孔ゼオライトが、BEA型、FAU型、MOR型のいずれかのゼオライトである1に記載の炭化水素製造用触媒であることが好ましい。3本発明の炭化水素製造用触媒は、前記大細孔ゼオライトが、BEA型ゼオライトである1または2に記載の炭化水素製造用触媒であることが好ましい。4本発明の炭化水素製造用触媒は、リンを含有する1~3のいずれか一項に記載の炭化水素製造用触媒であることが好ましい。5本発明の炭化水素の製造方法は、10容量留出温度が140°C以上かつ90容量留出温度が380°C以下である原料油を、1~4のいずれか一項に記載の炭化水素製造用触媒に接触させることを特徴とする炭化水素の製造方法である。6本発明の炭化水素の製造方法は、前記原料油として、流動接触分解装置で生成する分解軽油を用いる5に記載の炭化水素の製造方法であることが好ましい。7本発明の炭化水素の製造方法は、流動床反応装置にて前記原料油を前記炭化水素製造用触媒に接触させる5または6に記載の炭化水素の製造方法であることが好ましい。8本発明の炭化水素の製造方法は、前記原料油を前記炭化水素製造用触媒に反応温度450~600°Cで接触させる5~7のいずれか一項に記載の炭化水素の製造方法であることが好ましい。本発明の炭化水素製造用触媒および炭化水素の製造方法によれば、10容量留出温度が140°C以上かつ90容量留出温度が380°C以下である原料油から炭素数6~8の単環芳香族炭化水素および炭素数3~4の脂肪族炭化水素を製造する際に、炭素数6~8の単環芳香族炭化水素および炭素数3~4の脂肪族炭化水素の合計の収率を高くでき、かつ、炭素数6~8の単環芳香族炭化水素および炭素数3~4の脂肪族炭化水素の両方を充分に得ることができる。炭化水素製造用触媒本実施形態の炭化水素製造用触媒以下、触媒と略す。は、多環芳香族炭化水素および飽和炭化水素を含む原料油から炭素数6~8の単環芳香族炭化水素および炭素数3~4の脂肪族炭化水素を製造するためのものであり、結晶性アルミノシリケートを含有する。結晶性アルミノシリケート本実施形態では、結晶アルミノシリケートは、12員環の骨格構造を有する大細孔ゼオライトを含有する。12員環の骨格構造を有する大細孔ゼオライトとしては、例えば、AFI型、ATO型、BEA型、CON型、FAU型、GME型、LTL型、MOR型、MTW型、OFF型の結晶構造のゼオライトが挙げられる。これらの中でも、工業的に使用できる点では、MOR型、BEA型、FAU型が好ましく、炭素数6~8の単環芳香族炭化水素および炭素数3~4の脂肪族炭化水素の合計の収率をより高くできることから、BEA型がより好ましい。なお、本実施形態で挙げるゼオライトの結晶構造の型は、いずれもInternationalZeoliteAssociationの定義に基づく構造コードである。結晶性アルミノシリケートは、大細孔ゼオライト以外に、10員環以下の骨格構造を有する小細孔ゼオライト、10員環の骨格構造を有する中細孔ゼオライト、14員環以上の骨格構造を有する超大細孔ゼオライトを含有してもよい。ここで、小細孔ゼオライトとしては、例えば、ANA型、CHA型、ERI型、GIS型、KFI型、LTA型、NAT型、PAU型、YUG型の結晶構造のゼオライトが挙げられる。中細孔ゼオライトとしては、例えば、AEL型、EUO型、FER型、HEU型、MEL型、MFI型、NES型、TON型、WEI型の結晶構造のゼオライトが挙げられる。超大細孔ゼオライトとしては、例えば、CLO型、VPI型の結晶構造のゼオライトが挙げられる。触媒を固定床用触媒として用いる場合、結晶性アルミノシリケートの含有量は、触媒全体を100質量とした際の60~100質量が好ましく、70~100質量がより好ましく、90~100質量が特に好ましい。結晶性アルミノシリケートの含有量が60質量以上であれば、炭素数6~8の単環芳香族炭化水素および炭素数3~4の脂肪族炭化水素の合計の収率を充分に高くできる。触媒を流動床用触媒として用いる場合、結晶性アルミノシリケートの含有量は、触媒全体を100質量とした際の20~60質量が好ましく、30~60質量がより好ましく、35~60質量が特に好ましい。結晶性アルミノシリケートの含有量が20質量以上であれば、炭素数6~8の単環芳香族炭化水素および炭素数3~4の脂肪族炭化水素の合計の収率を充分に高くできる。結晶性アルミノシリケートの含有量が60質量を超えると、触媒に配合できるバインダーの含有量が少なくなり、流動床用として適さないものになることがある。また、結晶性アルミノシリケートにおける大細孔ゼオライトの含有量は、結晶性アルミノシリケート全体を100質量とした際の50~100質量が好ましく、70~100質量がより好ましく、90~100質量が特に好ましい。大細孔ゼオライトの含有量が50質量以上であれば、炭素数6~8の単環芳香族炭化水素および炭素数3~4の脂肪族炭化水素の合計の収率を充分に高くできる。他の成分触媒には、必要に応じて、ガリウムおよび/または亜鉛を含有させることができる。ガリウムおよび/または亜鉛を含有させると、炭素数6~8の単環芳香族炭化水素の生成割合が多くなる傾向にある。触媒におけるガリウム含有の形態としては、結晶性アルミノシリケートの格子骨格内にガリウムが組み込まれたもの結晶性アルミノガロシリケート、結晶性アルミノシリケートにガリウムが担持されたものガリウム担持結晶性アルミノシリケート、その両方を含んだものが挙げられる。触媒における亜鉛含有の形態としては、結晶性アルミノシリケートの格子骨格内に亜鉛が組み込まれたもの結晶性アルミノジンコシリケート、結晶性アルミノシリケートに亜鉛が担持されたもの亜鉛担持結晶性アルミノシリケート、その両方を含んだものが挙げられる。結晶性アルミノガロシリケート、結晶性アルミノジンコシリケートは、SiO4、AlO4およびGaO4/ZnO4構造が骨格中において四面体配位をとる構造を有する。また、結晶性アルミノガロシリケート、結晶性アルミノジンコシリケートは、例えば、水熱合成によるゲル結晶化、結晶性アルミノシリケートの格子骨格中にガリウムまたは亜鉛を挿入する方法、または結晶性ガロシリケートまたは結晶性ジンコシリケートの格子骨格中にアルミニウムを挿入する方法により得られる。ガリウム担持結晶性アルミノシリケートは、結晶性アルミノシリケートにガリウムをイオン交換法、含浸法等の公知の方法によって担持したものである。その際に用いるガリウム源としては、特に限定されないが、硝酸ガリウム、塩化ガリウム等のガリウム塩、酸化ガリウム等が挙げられる。亜鉛担持結晶性アルミノシリケートは、結晶性アルミノシリケートに亜鉛をイオン交換法、含浸法等の公知の方法によって担持したものである。その際に用いる亜鉛源としては、特に限定されないが、硝酸亜鉛、塩化亜鉛等の亜鉛塩、酸化亜鉛等が挙げられる。触媒がガリウムおよび/または亜鉛を含有する場合、ガリウムおよび/または亜鉛の含有量は、結晶性アルミノシリケートの総質量を100質量とした場合、下限は0.01質量以上であることが好ましく、0.05質量以上であることがより好ましい。一方、上限は5.0質量以下であることが好ましく、1.5質量以下であることがより好ましい。ガリウムおよび/または亜鉛の含有量が0.01質量以上であれば、炭素数6~8の単環芳香族炭化水素の生成割合をより多くでき、5.0質量以下であれば、炭素数6~8の単環芳香族炭化水素および炭素数3~4の脂肪族炭化水素の合計の収率をより高くできる。また、触媒には、必要に応じて、リンおよび/またはホウ素を含有させることができる。リンおよび/またはホウ素を含有させると、炭素数6~8の単環芳香族炭化水素および炭素数3~4の脂肪族炭化水素の合計の収率の経時的な低下を防止でき、また、触媒表面のコーク生成を抑制できる。触媒にリンを含有させる方法としては、例えば、イオン交換法、含浸法等により、結晶性アルミノシリケートまたは結晶性アルミノガロシリケートまたは結晶性アルミノジンコシリケートにリンを担持する方法、ゼオライト合成時にリン化合物を含有させて結晶性アルミノシリケートの骨格内の一部をリンと置き換える方法、ゼオライト合成時にリンを含有した結晶促進剤を用いる方法、などが挙げられる。その際に用いるリン酸イオン含有水溶液は特に限定されないが、リン酸、リン酸水素二アンモニウム、リン酸二水素アンモニウムおよびその他の水溶性リン酸塩などを任意の濃度で水に溶解させて調製したものを好ましく使用できる。触媒にホウ素を含有させる方法としては、例えば、イオン交換法、含浸法等により、結晶性アルミノシリケートまたは結晶性アルミノガロシリケートまたは結晶性アルミノジンコシリケートにホウ素を担持する方法、ゼオライト合成時にホウ素化合物を含有させて結晶性アルミノシリケートの骨格内の一部をホウ素と置き換える方法、ゼオライト合成時にホウ素を含有した結晶促進剤を用いる方法、などが挙げられる。触媒がリンおよび/またはホウ素を含有する場合、リンおよび/またはホウ素の含有量は、結晶性アルミノシリケートの総質量を100質量とした場合、下限は0.1質量以上であることが好ましく、0.2質量以上であることがより好ましい。一方、上限は5.0質量以下であることが好ましく、3.0質量以下であることがより好ましい。リンおよびホウ素の含有量が0.1質量以上であれば、経時的な収率低下をより防止でき、5.0質量以下であれば、炭素数6~8の単環芳香族炭化水素および炭素数3~4の脂肪族炭化水素の収率をより高くできる。形状触媒は、反応形式に応じて、例えば、粉末状、粒状、ペレット状等にされる。例えば、流動床の場合には粉末状にされ、固定床の場合には粒状またはペレット状にされる。粒状またはペレット状の触媒を得る場合には、必要に応じて、バインダーとして触媒に不活性な酸化物を配合した後、各種成形機を用いて成形すればよい。本実施形態の触媒がバインダー等を含有する場合、バインダー等としてリンおよび/またはホウ素を含むものを用いても構わない。このとき、触媒において結晶性アルミノシリケートに含まれるリンおよび/またはホウ素の含有量結晶性アルミノシリケートの総質量を100質量とした際のリンおよび/またはホウ素の質量が、0.1質量~5.0質量であるとよい。結晶性アルミノシリケートに含まれるリンおよび/またはホウ素の量とは、結晶性アルミノシリケートに作用するリンおよび/またはホウ素の量を示す。また、触媒がバインダー等を含有する場合、バインダー等とガリウムおよび/または亜鉛担持結晶性アルミノシリケート、あるいは結晶性アルミノガロシリケートおよび/または結晶性アルミノジンコシリケートとを混合した後にリンおよび/またはホウ素を添加して触媒を製造してもよい。このとき、触媒において結晶性アルミノシリケートに含まれるリンおよび/またはホウ素の含有量結晶性アルミノシリケートの総質量を100質量とした際のリンおよび/またはホウ素の質量が、0.1質量~5.0質量であるとよい。触媒に配合するバインダー等としては無機酸化物を用いることができ、更にバインダー等としてリンおよび/またはホウ素を含有する物質を用いることもできる。リンおよび/またはホウ素を含有しているバインダー等を用いる場合における結晶性アルミノシリケートに作用するリンおよび/またはホウ素の量も考慮して、触媒全重量に対するリンおよび/またはホウ素の含有量が0.1~10質量であることが好ましく、さらには、下限は0.5質量以上がより好ましく、上限は9質量以下であることがより好ましく、8質量以下が特に好ましい。触媒全重量に対するリンおよび/またはホウ素の含有量が0.1質量以上であることで、経時的な単環芳香族炭化水素の収率低下を防止でき、10質量以下であることで、単環芳香族炭化水素の収率を高くできる。炭化水素の製造方法本実施形態の炭化水素の製造方法は、原料油を上記触媒に接触させて、反応させる方法である。本実施形態の反応は、原料油と触媒の酸点とを接触させることにより、分解、脱水素、環化、水素移行等の様々な反応により、多環芳香族炭化水素を開環させて炭素数6~8の単環芳香族炭化水素に転換すると共に、炭素数3~4の脂肪族炭化水素を生成する方法である。ここで、酸点AcidPointとは、触媒担体上でプロトンを放出することの出来る点、又は電子を受容することの出来る点であり、酸性を示す活性点をいう。原料油本実施形態で使用される原料油は、10容量留出温度が140°C以上かつ90容量留出温度が380°C以下の油である。10容量留出温度が140°C未満の油では、軽質のものからBTXBenzeneTolueneXyleneを製造することになり、本実施形態の主旨にそぐわなくなる。また、90容量留出温度が380°Cを超える油を用いた場合には、炭素数6~8の単環芳香族炭化水素および炭素数3~4の脂肪族炭化水素の合計の収率が低くなる上に、触媒上へのコーク堆積量が増大して、触媒活性の急激な低下を引き起こす傾向にある。原料油の10容量留出温度は150°C以上であることが好ましく、原料油の90容量留出温度は360°C以下であることが好ましい。なお、ここでいう10容量留出温度、90容量留出温度とは、JISK2254石油製品-蒸留試験方法に準拠して測定される値を意味する。10容量留出温度が140°C以上かつ90容量留出温度が380°C以下である原料油としては、例えば、流動接触分解装置で生成するLCO、石炭液化油、重質油水素化分解精製油、直留灯油、直留軽油、コーカー灯油、コーカー軽油およびオイルサンド水素化分解精製油などが挙げられる。また、原料油中に多環芳香族炭化水素が多く含まれると炭素数6~8の単環芳香族炭化水素および炭素数3~4の脂肪族炭化水素の合計の収率が低下するため、原料油中の多環芳香族炭化水素の含有量多環芳香族分は50容量以下が好ましく、30容量以下であることがより好ましい。なお、ここでいう多環芳香族分とは、JPI-5S-49石油製品-炭化水素タイプ試験方法-高速液体クロマトグラフ法に準拠して測定される2環芳香族炭化水素含有量2環芳香族分および、3環以上の芳香族炭化水素含有量3環以上の芳香族分の合計値を意味する。反応形式原料油を触媒と接触、反応させる際の反応形式としては、固定床、移動床、流動床等が挙げられる。本実施形態においては、重質分を原料とするため、触媒に付着したコーク分を連続的に除去可能で、かつ安定的に反応を行うことができる流動床が好ましく、反応器と再生器との間を触媒が循環し、連続的に反応-再生を繰り返すことができる、連続再生式流動床が特に好ましい。触媒と接触する際の原料油は、気相状態であることが好ましい。また、原料は、必要に応じてガスによって希釈してもよい。また、未反応原料が生じた場合は必要に応じてリサイクルしてもよい。反応温度原料油を触媒と接触、反応させる際の反応温度は、特に制限されないが、450~600°Cが好ましく、480~580°Cがより好ましい。反応温度が450°C以上であれば、原料油を容易に反応させることができる。また、反応温度が450°C以上かつ600°C以下であれば、炭素数6~8の単環芳香族炭化水素および炭素数3~4の脂肪族炭化水素の合計の収率をより高くできる。反応圧力原料油を触媒と接触、反応させる際の反応圧力は、1.0MPaG以下とすることが好ましい。反応圧力が1.0MPaG以下であれば、軽質ガスの副生を防止できる上に、反応装置の耐圧性を低くできる。接触時間原料油と触媒との接触時間は、実質的に所望する反応が進行すれば特に制限はされないが、例えば、触媒上のガス通過時間で1~300秒が好ましく、さらに下限は5秒以上、上限は60秒以下がより好ましい。接触時間が1秒以上であれば、確実に反応させることができ、接触時間が300秒以下であれば、コーキング等による触媒への炭素質の蓄積を抑制できる。または分解による軽質ガスの発生量を抑制できる。本実施形態では、炭素数6~8の単環芳香族炭化水素および炭素数3~4の脂肪族炭化水素の合計の収率が30質量以上であることが好ましく、35質量以上であることがより好ましく、40質量以上であることがさらに好ましい。炭素数6~8の単環芳香族炭化水素および炭素数3~4の脂肪族炭化水素の合計の収率が30質量未満であると生成物中の目的物濃度が低く、回収効率が低下するので好ましくない。以下、実施例および比較例に基づいて本実施形態をより具体的に説明するが、本実施形態はこれらの実施例に限定されるものではない。BEA型ゼオライトの調製BEA型ゼオライトは、従来の水熱合成法によって以下のように調製した。59.1gのケイ酸SiO2:89質量に四エチルアンモニウムヒドロオキシド水溶液40質量を202gに溶解することにより、第一の溶液を調製した。これを、0.74gのAl-ペレット及び2.69gの水酸化ナトリウムを17.7gの水に溶解して調製した第二の溶液に加えた。二つの溶液を混合して、組成酸化物のモル比換算が、2.4Na2O-20.0TEA2-Al2O3-64.0SiO2-612H2Oの反応混合物を得た。この反応混合物を0.3Lオートクレーブに入れ、150°Cで6日間加熱した。得られた生成物を母液から分離し、蒸留水で洗った。生成物のX線回析分析機種名:RigakuRINT-2500Vの結果、XRDパターンよりBEA型ゼオライトであることを確認した。その後、硝酸アンモニウム水溶液30質量でイオン交換した後、BEA型ゼオライトを550°Cで3時間焼成を行い、プロトン型BEAゼオライトを得た。実施例1触媒として、調製したプロトン型BEAゼオライトに39.2MPa400kgfの圧力をかけて打錠成型し、粗粉砕して20~28メッシュのサイズに揃えて、粒状体の触媒1を得た。10mlの触媒1を反応器に充填した流通式反応装置を用い、反応温度:550°C、反応圧力:0MPaGの条件で、表1の性状を有する原料油を触媒と接触、反応させた。その際、原料油と触媒との接触時間が6.4秒となるように希釈剤として窒素を導入した。この条件にて30分反応させて、炭素数6~8の単環芳香族炭化水素および炭素数3~4の脂肪族炭化水素を製造し、反応装置に直結されたFIDガスクロマトグラフにより生成物の組成分析を行って、炭素数6~8の単環芳香族炭化水素と炭素数3~4の脂肪族炭化水素の収率を測定した。炭素数6~8の単環芳香族炭化水素は44質量、炭素数3~4の脂肪族炭化水素の収率は21質量となった。測定結果を表2に併記する。実施例2120gのBEA型ゼオライトに、0.2質量結晶性アルミノシリケート総質量を100質量とした値のガリウムが担持されるように硝酸ガリウム水溶液120gを含浸させ、120°Cで乾燥させた。その後、空気流通下、780°Cで3時間焼成して、ガリウム担持結晶性アルミノシリケートを得た。このガリウム担持結晶性アルミノシリケートに39.2MPa400kgfの圧力をかけて打錠成型し、粗粉砕して20~28メッシュのサイズに揃えて、粒状体の触媒2を得た。そして、実施例1において触媒1の代わりに触媒2を用いて、炭素数6~8の単環芳香族炭化水素と炭素数3~4の脂肪族炭化水素の収率を測定した。炭素数6~8の単環芳香族炭化水素は37質量、炭素数3~4の脂肪族炭化水素の収率は17質量となった。測定結果を表2に併記する。実施例3120gのBEA型ゼオライトに、0.4質量結晶性アルミノシリケート総質量を100質量とした値のガリウムが担持されるように硝酸ガリウム水溶液120gを含浸させ、120°Cで乾燥させた。その後、空気流通下、780°Cで3時間焼成して、ガリウム担持結晶性アルミノシリケートを得た。このガリウム担持結晶性アルミノシリケートに39.2MPa400kgfの圧力をかけて打錠成型し、粗粉砕して20~28メッシュのサイズに揃えて、粒状体の触媒3を得た。そして、実施例1において触媒1の代わりに触媒3を用いて、炭素数6~8の単環芳香族炭化水素と炭素数3~4の脂肪族炭化水素の収率を測定した。炭素数6~8の単環芳香族炭化水素は34質量、炭素数3~4の脂肪族炭化水素の収率は14質量となった。測定結果を表2に併記する。比較例1120gのMFI型ゼオライトに、0.4質量結晶性アルミノシリケート総質量を100質量とした値のガリウムが担持されるように硝酸ガリウム水溶液120gを含浸させ、120°Cで乾燥させた。その後、空気流通下、780°Cで3時間焼成して、ガリウム担持結晶性アルミノシリケートを得た。このガリウム担持結晶性アルミノシリケートに39.2MPa400kgfの圧力をかけて打錠成型し、粗粉砕して20~28メッシュのサイズに揃えて、粒状体の触媒4を得た。そして、実施例1において触媒1の代わりに触媒4を用いて、炭素数6~8の単環芳香族炭化水素と炭素数3~4の脂肪族炭化水素の収率を測定した。炭素数6~8の単環芳香族炭化水素は41質量、炭素数3~4の脂肪族炭化水素の収率は1質量となった。測定結果を表2に併記する。比較例2120gのMFI型ゼオライトに、1.6質量結晶性アルミノシリケート総質量を100質量とした値のガリウムが担持されるように硝酸ガリウム水溶液120gを含浸させ、120°Cで乾燥させた。その後、空気流通下、780°Cで3時間焼成して、ガリウム担持結晶性アルミノシリケートを得た。このガリウム担持結晶性アルミノシリケートに39.2MPa400kgfの圧力をかけて打錠成型し、粗粉砕して20~28メッシュのサイズに揃えて、粒状体の触媒5を得た。そして、実施例1において触媒1の代わりに触媒5を用いて、炭素数6~8の単環芳香族炭化水素と炭素数3~4の脂肪族炭化水素の収率を測定した。炭素数6~8の単環芳香族炭化水素は35質量、炭素数3~4の脂肪族炭化水素の収率は1質量となった。測定結果を表2に併記する。結果大細孔ゼオライトを含有する触媒1~3を用いた実施例1~3では、炭素数6~8の単環芳香族炭化水素および炭素数3~4の脂肪族炭化水素の合計の収率が高く、また、炭素数3~4の脂肪族炭化水素の収率が高かった。これに対し、大細孔ゼオライトを含有せず、中細孔ゼオライトを含有する触媒4,5を用いた比較例1,2では、炭素数3~4の脂肪族炭化水素の収率が低かった。実施例4,5,6また、実施例1において反応温度を450°C実施例4、500°C実施例5または600°C実施例6に変更したこと以外は実施例1と同様にして、炭素数6~8の単環芳香族炭化水素と炭素数3~4の脂肪族炭化水素の収率を測定した。炭素数6~8の単環芳香族炭化水素は実施例4では44質量、実施例5では51質量、実施例6では32質量となり、炭素数3~4の脂肪族炭化水素の収率は実施例4では24質量、実施例5では30質量、実施例6では9質量となった。測定結果を表3に示す。実施例7,8また、実施例2において反応温度を500°C実施例7または600°C実施例8に変更したこと以外は実施例2と同様にして、炭素数6~8の単環芳香族炭化水素と炭素数3~4の脂肪族炭化水素の収率を測定した。炭素数6~8の単環芳香族炭化水素は実施例7では40質量、実施例8では28質量となり、炭素数3~4の脂肪族炭化水素の収率は実施例7では23質量、実施例8では6質量となった。測定結果を表3に示す。実施例9,10また、実施例3において反応温度を500°C実施例9または600°C実施例10に変更したこと以外は実施例1と同様にして、炭素数6~8の単環芳香族炭化水素と炭素数3~4の脂肪族炭化水素の収率を測定した。炭素数6~8の単環芳香族炭化水素は実施例9では37質量、実施例10では24質量となり、炭素数3~4の脂肪族炭化水素の収率は実施例9では20質量、実施例10では6質量となった。測定結果を表3に示す。結果表3に示すように、いずれの触媒を用いた場合でも、反応温度が450~600°Cの範囲であれば、炭素数6~8の単環芳香族炭化水素および炭素数3~4の脂肪族炭化水素を収率良く得られることが分かる。実施例11120gのBEA型ゼオライトに、0.4質量結晶性アルミノシリケート総質量を100質量とした値の亜鉛が担持されるように硝酸亜鉛水溶液120gを含浸させ、120°Cで乾燥させた。その後、空気流通下、780°Cで3時間焼成して、亜鉛担持結晶性アルミノシリケートを得た。この亜鉛担持結晶性アルミノシリケートに39.2MPa400kgfの圧力をかけて打錠成型し、粗粉砕して20~28メッシュのサイズに揃えて、粒状体の触媒6を得た。そして、実施例1において触媒1の代わりに触媒6を用いて、炭素数6~8の単環芳香族炭化水素と炭素数3~4の脂肪族炭化水素の収率を測定した。炭素数6~8の単環芳香族炭化水素は35質量、炭素数3~4の脂肪族炭化水素の収率は12質量となった。測定結果を表4に示す。結果大細孔ゼオライトを含有し、亜鉛を担持した触媒6を用いた実施例11は、ガリウムを担持した触媒3を用いた実施例3と同様、炭素数6~8の単環芳香族炭化水素および炭素数3~4の脂肪族炭化水素の合計の収率が高く、また、炭素数3~4の脂肪族炭化水素の収率が高かった。実施例12触媒1を、処理温度650°C、処理時間6時間、水蒸気100質量の環境下で水熱処理することにより、擬似的に水熱劣化させた擬似劣化触媒1を得た。触媒1の代わりに擬似劣化触媒1を用いたこと以外は実施例1と同様に、原料油を反応させ、得られた生成物の組成分析を行って水熱劣化後の触媒活性を評価した。擬似劣化触媒1を用いた場合、炭素数6~8の単環芳香族炭化水素は15質量、炭素数3~4の脂肪族炭化水素の収率は10質量となった。評価結果を表5に示す。実施例13120gのBEA型ゼオライトに、2.0質量結晶性アルミノシリケート総質量を100質量とした値のリンが担持されるようにリン酸水素二アンモニウム水溶液120gを含浸させ、120°Cで乾燥させた。その後、空気流通下、780°Cで3時間焼成して、リン担持結晶性アルミノシリケートを得た。このリン担持結晶性アルミノシリケートに39.2MPa400kgfの圧力をかけて打錠成型し、粗粉砕して20~28メッシュのサイズに揃えて、粒状体の触媒7を得た。そして、触媒7を、処理温度650°C、処理時間6時間、水蒸気100質量の環境下で水熱処理することにより、擬似的に水熱劣化させた擬似劣化触媒7を得た。触媒1の代わりに擬似劣化触媒7を用いたこと以外は実施例1と同様に、原料油を反応させ、得られた生成物の組成分析を行って水熱劣化後の触媒活性を評価した。擬似劣化触媒7を用いた場合、炭素数6~8の単環芳香族炭化水素は30質量、炭素数3~4の脂肪族炭化水素の収率は14質量となった。評価結果を表5に示す。FAU型ゼオライトの調製FAU型ゼオライトは、従来の水熱合成法によって以下のように調製した。Na2O:30.0質量、Al2O3:44.1質量、H2O:25.9質量を含むアルミン酸ナトリウム3gと、Na2O:77.5質量を含む水酸化ナトリウム16.4gとをイオン交換水131mlに溶解した。シリカ:29.5質量を含む水性コロイダルシリカゾル74.5gにこの溶液を加えて、二つの溶液を混合して、組成酸化物のモル比換算が、16.9Na2O-Al2O3-28.2SiO2-808H2Oの反応混合物を得た。この混合物が均質になるまで、かきまぜ、この反応混合物を0.3Lオートクレーブに入れ、120°Cで3h加熱した。得られた生成物を母液から分離し、蒸留水で洗った。生成物のX線回析分析機種名:RigakuRINT-2500Vの結果、XRDパターンよりFAU型ゼオライトY型ゼオライトであることを確認した。その後、硝酸アンモニウム水溶液30質量でイオン交換した後、FAU型ゼオライトを550°Cで3時間焼成を行い、プロトン型FAUゼオライトを得た。その後、FAU型ゼオライトを安定化させるために、温度650°Cで水蒸気の存在下で処理することによって安定化プロトン型FAUゼオライトUSYゼオライトを調製した。実施例14触媒として、調製したプロトン型FAUゼオライトに39.2MPa400kgfの圧力をかけて打錠成型し、粗粉砕して20~28メッシュのサイズに揃えて、粒状体の触媒8を得た。そして、触媒8を、処理温度650°C、処理時間6時間、水蒸気100質量の環境下で水熱処理することにより、擬似的に水熱劣化させた擬似劣化触媒8を得た。触媒1の代わりに擬似劣化触媒8を用いたこと以外は実施例1と同様に、原料油を反応させ、得られた生成物の組成分析を行って水熱劣化後の触媒活性を評価した。擬似劣化触媒8を用いた場合、炭素数6~8の単環芳香族炭化水素は13質量、炭素数3~4の脂肪族炭化水素の収率は9質量となった。評価結果を表5に示す。実施例15120gのFAU型ゼオライトに、2.0質量結晶性アルミノシリケート総質量を100質量とした値のリンが担持されるようにリン酸水素二アンモニウム水溶液120gを含浸させ、120°Cで乾燥させた。その後、空気流通下、780°Cで3時間焼成して、リン担持結晶性アルミノシリケートを得た。このリン担持結晶性アルミノシリケートに39.2MPa400kgfの圧力をかけて打錠成型し、粗粉砕して20~28メッシュのサイズに揃えて、粒状体の触媒9を得た。そして、触媒9を、処理温度650°C、処理時間6時間、水蒸気100質量の環境下で水熱処理することにより、擬似的に水熱劣化させた擬似劣化触媒9を得た。触媒1の代わりに擬似劣化触媒9を用いたこと以外は実施例1と同様に、原料油を反応させ、得られた生成物の組成分析を行って水熱劣化後の触媒活性を評価した。擬似劣化触媒9を用いた場合、炭素数6~8の単環芳香族炭化水素は29質量、炭素数3~4の脂肪族炭化水素の収率は10質量となった。評価結果を表5に示す。MOR型ゼオライトの調製MOR型ゼオライトは、従来の水熱合成法によって以下のように調製した。Na2O:30.0質量、Al2O3:44.1質量、H2O:25.9質量を含むアルミン酸ナトリウム2.7gと、水酸化ナトリウム6.3gとをイオン交換水200mlに溶解した。シリカ:27.8質量を含む水性コロイダルシリカゾル241ccにこの溶液を加えて、組成酸化物のモル比換算が、1.9Na2O-Al2O3-13SiO2の反応混合物を得た。この混合物が均質になるまで、かきまぜ、この反応混合物を0.3Lオートクレーブに入れ、150°Cで8日加熱した。得られた生成物を母液から分離し、蒸留水で洗った。生成物のX線回析分析機種名:RigakuRINT-2500Vの結果、XRDパターンよりMOR型ゼオライトであることを確認した。その後、硝酸アンモニウム水溶液30質量でイオン交換した後、MOR型ゼオライトを550°Cで3時間焼成を行い、プロトン型MORゼオライトを得た。その後、MOR型ゼオライトを安定化させるために、温度650°Cで水蒸気の存在下で処理することによって安定化プロトン型MORゼオライトを調製した。実施例16触媒として、調製したプロトン型MORゼオライトに39.2MPa400kgfの圧力をかけて打錠成型し、粗粉砕して20~28メッシュのサイズに揃えて、粒状体の触媒10を得た。そして、触媒10を、処理温度650°C、処理時間6時間、水蒸気100質量の環境下で水熱処理することにより、擬似的に水熱劣化させた擬似劣化触媒10を得た。触媒1の代わりに擬似劣化触媒10を用いたこと以外は実施例1と同様に、原料油を反応させ、得られた生成物の組成分析を行って水熱劣化後の触媒活性を評価した。擬似劣化触媒10を用いた場合、炭素数6~8の単環芳香族炭化水素は14質量、炭素数3~4の脂肪族炭化水素の収率は10質量となった。評価結果を表5に示す。実施例17120gのMOR型ゼオライトに、2.0質量結晶性アルミノシリケート総質量を100質量とした値のリンが担持されるようにリン酸水溶液120gを含浸させ、120°Cで乾燥させた。その後、空気流通下、780°Cで3時間焼成して、リン担持結晶性アルミノシリケートを得た。このリン担持結晶性アルミノシリケートに39.2MPa400kgfの圧力をかけて打錠成型し、粗粉砕して20~28メッシュのサイズに揃えて、粒状体の触媒11を得た。そして、触媒11を、処理温度650°C、処理時間6時間、水蒸気100質量の環境下で水熱処理することにより、擬似的に水熱劣化させた擬似劣化触媒11を得た。触媒1の代わりに擬似劣化触媒11を用いたこと以外は実施例1と同様に、原料油を反応させ、得られた生成物の組成分析を行って水熱劣化後の触媒活性を評価した。擬似劣化触媒11を用いた場合、炭素数6~8の単環芳香族炭化水素は30質量、炭素数3~4の脂肪族炭化水素の収率は11質量となった。評価結果を表5に示す。結果大細孔ゼオライトであるFAU型ゼオライトあるいはMOR型ゼオライトを含有する触媒を用いた場合も、BEA型ゼオライトを含有する触媒を用いた場合と同等の効果がみられた。さらに触媒にリンを含有させることにより、擬似劣化後においても炭素数6~8の単環芳香族炭化水素および炭素数3~4の脂肪族炭化水素の合計、および炭素数3~4の脂肪族炭化水素を収率良く得ることができた。"